분사 실시 예 J 11 : UV 광 에 의해 유도 된 부 가 가교 를 거치 며 ( 0 . 5 s - 1 에서 ) 점도 가 약 310 , 000 mPa . s 이 고 , 쇼어 A 가황 물 점도 가 40 인 SEMICOSIL ® 810 UV 1 K , 반투명 실리콘 고무 재료 ( WACKER CHEMIE AG 로부터 입수 가능 ) 를 , 면적 25 x 75 mm 의 유리 현미경 슬라이드 에 하 기 표 4 에 특정 된 노즐 분사 파라미터 로 적상 침착 시켜 , 벽 두께 가 2 mm 이 고 가장 자리 길이 가 15 mm 이 며 높이 가 3 . 5 mm 인 직사각 형 나선 을 얻 었 다 . 상기 특정 된 가교 파라미터 로 상기 기재 된 오프라인 UV 챔버 에서 나선 을 가교 시켰 다 . 이어서 , 노즐 헤드 및 공급 라인 을 세정 한 후 그리고 카트리지 를 교환 한 후 , 지지 재료 B 3 을 분사 ( 분사 노즐 파라미터 에 대해서 는 하 기 표 4 참조 ) 시켜 , 나선 형성 의 공동 을 충전 하 였 다 . 이어서 , 노즐 헤드 및 공급 라인 을 재차 세정 하 고 S - M 카트리지 를 SEMICOSIL ® 810 UV 1 K 카트리지 로 교환 한 후 , 두께 가 1 . 5 mm 인 뚜껑 을 나선 위 에 인쇄 하 고 , 상기 기재 된 바 와 같이 가교 시키 고 , 지지 재료 를 물 로 세정 하 였 다 .